(57)【特許請求の範囲】
【請求項１】
壁紙の裏面と壁表面との対向面同士を接着する粘着剤層を備えたテープ糊であって、
前記粘着剤層は、壁紙の裏面に接着される第１粘着剤層と、壁表面に接着される第２粘着剤層とが基材を介することなく両粘着剤層同士が積層された粘着剤層積層体であり、
前記第１粘着剤層と前記第２粘着剤層とが共にガラス転移点（Ｔｇ）が−４５℃以下のアクリル共重合樹脂系粘着剤であり、
架橋剤が添加されていない前記第１粘着剤層に対して、前記第２粘着剤層は架橋剤が添加されており、第１粘着剤層の粘着力が第２粘着剤層の粘着力よりも大きいことを特徴とする壁紙施工用テープ糊。
【請求項２】
前記第１粘着剤層を面一とし、前記第２粘着剤層がスリット状又は斑状に配されて、壁紙の裏面への接触面積と壁表面への接触面積とが相違することを特徴とする請求項１に記載の壁紙施工用テープ糊。
【請求項３】
前記第１粘着剤層面に予め被着される第１剥離ライナーと、前記第２粘着剤層面に予め被着される第２剥離ライナーとを更に備えたことを特徴とする請求項１又は２に記載の壁紙施工用テープ糊。
【請求項４】
前記第１剥離ライナーの第１粘着剤層面との剥離容易性が、第２剥離ライナーの第２粘着剤層面との剥離容易性よりも大きいことを特徴とする請求項３に記載の壁紙施工用テープ糊。
【請求項５】
前記第１粘着剤層と第２粘着剤層の粘着剤層積層体の第２粘着剤層面に被覆された帯状剥離ライナーとを更に備え、
この粘着剤層積層体と帯状剥離ライナーとの帯状積層体が捲回されていることを特徴とする請求項１又は２に記載の壁紙施工用テープ糊。
【請求項６】
前記捲回された帯状剥離ライナーの第１粘着剤層との境界面の剥離容易性が、第２粘着剤層との境界面の剥離容易性よりも大きいことを特徴とする請求項５に記載の壁紙施工用テープ糊。
【発明の詳細な説明】
【技術分野】
【０００１】
本発明は、例えば自由に選定した壁紙を熟練を有さない一般人でも簡単に糊付けすることが可能な壁紙施工用テープ糊に関するものである。
【背景技術】
【０００２】
熟練を有する内装業者が壁紙施工する場合には、壁紙糊付機で澱粉糊等のペースト状糊を壁紙裏面に均一に糊付塗布して、壁紙を内装面に貼付し、重ね合わせ部分を取り除いて付き合わせ状態にする等の方法で施工する。
【０００３】
その一方で、一般人がＤＩＹや日曜大工で壁紙施工する場合には、壁紙糊付機を持たないために、澱粉糊等のペースト糊を用いるが、既存壁紙の上から下地処理なく施工する場合、接着性・乾燥性等の問題があり現実的でない。即ち、第１に糊桶・刷毛・ローラー等専用工具を準備する必要がある。次に、一般住宅において、壁紙裏面に糊付するスペースの確保が難しい。更に、刷毛・ローラー等の不慣れな道具を用いて、壁紙の裏面か壁表面に直接塗布しなければならず、適切な塗布量を均一に塗布し、壁紙施工することが困難であった。最後に、塗布される糊の種類によっては臭気の問題が考えられる。
【０００４】
更には、ペースト糊が多すぎると、糊が壁紙の外方にハミ出したり、糊溜まり跡の発生や、フクレ等の原因となる。逆に、ペースト糊が少ないと、少しの時間を放置しただけで、壁紙の糊を付けた裏紙同士が付着して、剥がれなくなる「アイハギ」が発生したり、施工後の剥がれに繋がる。そのため、ペースト糊が予め壁紙裏面に塗布された生糊付壁紙や粘着剤付壁紙等がＤＩＹ用として市販されている。
【０００５】
予め壁紙裏面に糊や粘着剤が塗布された壁紙については、日本の住宅事情に応じた工夫が施されているものが既に提案されている（例えば、特許文献１参照）。この提案された壁装シートは、「表面の全面を粘着剤によって処理された壁装材の裏面と、表面の全面を表面処理剤によって処理された台紙の表面とが剥離強度が０．０２〜２ｋｇ／３ｃｍの範囲にあるように見掛け上の接着をなしており、更に台紙の裏面が公知の接着剤によって壁表面に接着できる構成の脱着可能な壁装材と台紙とよりなる」ものである。
【０００６】
これにより、壁装材が壁表面から剥がれ落ちることが無く、尚且つ、壁装材を新しいものに貼り替える時には、容易に台紙から壁装材を剥ぎ取ることで下地の壁表面が不均一に露出する等の影響がなく、壁の平滑性が損なわれることがない利点を奏する。
【先行技術文献】
【特許文献】
【０００７】
【特許文献１】実公昭４８−３０９９３号公報
【発明の概要】
【発明が解決しようとする課題】
【０００８】
しかしながら、このような壁装シートは、壁紙の種類や意匠が限定され、顧客が自由に壁紙を選ぶことができなかった。また、提案された台紙のみを購入し、自身で選択した壁紙を台紙に貼って壁装シートを得た上で、内装施工するには、大きな手間がかかり、台紙上に壁紙を均一に貼着すること自体に熟練を要することとなる。
【０００９】
一方、最近のネット環境及び流通環境の充実より、外国から種々の壁紙がＤＩＹや日曜大工を行う一般人の手元に容易に届くようになった。そこで、より簡便にしかも失敗無く壁紙を壁表面に貼着することができ、尚且つ、壁紙を剥ぎ取る際には、下地の壁表面に影響を与えることが少ない方策を検討した。その結果、本発明をなすに至ったものである。
【００１０】
本発明は、自由に選定した壁紙を熟練を有さない一般人でも簡単に糊付けして内装施工を行うことができ、尚且つ、壁紙を剥ぎ取る際には、下地の壁表面に影響を与えることが少ない壁紙施工用テープ糊及び該テープ糊用転写工具を得ることを目的とする。
【課題を解決するための手段】
【００１１】
請求項１に記載された発明に係る壁紙施工用テープ糊は、壁紙の裏面と壁表面との対向面同士を接着する粘着剤層を備えたテープ糊であって、
前記粘着剤層は、壁紙の裏面に接着される第１粘着剤層と、壁表面に接着される第２粘着剤層とが基材を介することなく両粘着剤層同士が積層された粘着剤層積層体であり、
前記第１粘着剤層と前記第２粘着剤層とが共にガラス転移点（Ｔｇ）が−４５℃以下のアクリル共重合樹脂系粘着剤であり、
架橋剤が添加されていない前記第１粘着剤層に対して、前記第２粘着剤層は架橋剤が添加されており、第１粘着剤層の粘着力が第２粘着剤層の粘着力よりも大きいことを特徴とするものである。
【００１２】
請求項２に記載された発明に係る壁紙施工用テープ糊は、請求項１に記載の第１粘着剤層を面一とし、前記第２粘着剤層がスリット状又は斑状に配されて、壁紙の裏面への接触面積と壁表面への接触面積とが相違することを特徴とするものである。
【００１３】
請求項３に記載された発明に係る壁紙施工用テープ糊は、請求項１又は２に記載の第１粘着剤層面に予め被着される第１剥離ライナーと、前記第２粘着剤層面に予め被着される第２剥離ライナーとを更に備えたことを特徴とするものである。
【００１４】
請求項４に記載された発明に係る壁紙施工用テープ糊は、請求項３に記載の第１剥離ライナーの第１粘着剤層面との剥離容易性が、第２剥離ライナーの第２粘着剤層面との剥離容易性よりも大きいことを特徴とするものである。
【００１５】
請求項５に記載された発明に係る壁紙施工用テープ糊は、請求項１又は２に記載の第１粘着剤層と第２粘着剤層の粘着剤層積層体の第２粘着剤層面に被覆された帯状剥離ライナーとを更に備え、
この粘着剤層積層体と帯状剥離ライナーとの帯状積層体が捲回されていることを特徴とするものである。
【００１６】
請求項６に記載された発明に係る壁紙施工用テープ糊は、請求項５に記載の捲回された帯状剥離ライナーの第１粘着剤層との境界面の剥離容易性が、第２粘着剤層との境界面の剥離容易性よりも大きいことを特徴とするものである。
【発明の効果】
【００１８】
本発明は、自由に選定した壁紙を熟練を有さない一般人でも簡単に糊付けして内装施工を行うことができ、尚且つ、壁紙を剥ぎ取る際には、下地の壁表面に影響を与えることが少ない壁紙施工用テープ糊及び該テープ糊用転写工具を得ることができるという効果がある。
【図面の簡単な説明】
【００１９】
【図１】本発明の壁紙施工用テープ糊の一実施例の構成を示す断面図である。
【図２】本発明の壁紙施工用テープ糊の両面に剥離ライナーを被着した実施例の構成を示す断面図である。
【図３】本発明の壁紙施工用テープ糊の捲回した別の実施例の構成を示す断面図であり、要部の拡大図を含む。
【図４】捲回された壁紙施工用テープ糊の転写工具の一実施例を示す説明図であり、ａ図は平面図、ｂ図は要部の拡大図を含む正面図である。
【発明を実施するための形態】
【００２０】
本発明においては、壁紙の裏面と壁表面との対向面同士を接着する粘着剤層を備えたテープ糊であって、前記粘着剤層は、壁紙の裏面に接着される第１粘着剤層と、壁表面に接着される第２粘着剤層との粘着剤層積層体であり、第１粘着剤層の粘着力が第２粘着剤層の粘着力よりも大きいものであるため、自由に選定した壁紙を熟練を有さない一般人でも簡単に糊付けして内装施工を行うことができ、尚且つ、壁紙を剥ぎ取る際には、下地の壁表面下地の壁表面に影響を与えることが少ない。また、既存の壁紙や壁表面に接する第２粘着剤層が第１粘着剤層よりも弱い粘着力であることから、施工時の壁紙の修正が可能となる利点もある。
【００２１】
詳しく説明すると、壁紙は多くの種類があり、日本製の壁紙の多くは、表面側（表装）が、塩化ビニルや織物、紙、無機質、オレフィン等で、壁表面に貼着される裏面側が、裏打ち紙（普通紙、不燃紙）からなる二層構造となっている。尚、接着面となる裏打ち紙は、製品により異なっている。一方、海外製の輸入壁紙は、フリース（不織布）壁紙が圧倒的に多く、裏打ち紙を備えたものは少ない。従って、接着面となる裏面はパルプとポリエステル繊維を主成分に構成された不織布が表出しており、紙と比較して接着剤の馴染みがよくない。
【００２２】
本発明においては、粘着剤層を基材に積層させるものではなく、粘着剤層を壁紙の裏面に接着させ、この粘着剤層で壁表面に壁紙を貼着させるものである。これにより、裏打ち紙を備えないフリースを始めとして、市販の壁紙をも自由に選定した壁紙を熟練を有さない一般人でも簡単に糊付けして内装施工を行うことができる。また、粘着剤層は第１と第２の粘着剤層が積層されているものであり、壁紙の裏面に接着される第１粘着剤層の粘着力が、壁表面に接着される第２粘着剤層の粘着力よりも大きいものであるために、本テープ糊によって貼着された壁紙を剥ぎ取る際には、下地の壁表面下地の壁表面に影響を与えることが少ない効果を奏する。
【００２３】
従って、日本製の壁紙だけでなく、裏面がパルプとポリエステル繊維を主成分に構成された不織布が表出した海外製の輸入壁紙でも簡単に糊付けして内装施工を行うことができる。本発明のテープ糊は粘着剤層自体を壁紙の裏面に接着させるものであり、両面テープのように表裏の粘着剤層の間にプラスチックフィルムのような基材を介するものではないため、壁紙の縁部を跨いで粘着剤層を貼着しても基材が存在しないため、基材を切断する等の措置が不要となり、熟練を有さない一般人でも簡単に糊付けすることができる。
【００２４】
本発明における粘着剤層としては、壁紙の裏面と対抗する壁表面との間に介在させて壁紙を長期の期間において落下させない粘着力を備えるものであればよい。加えて、本発明では、壁紙の裏面に接着される第１粘着剤層の粘着力が、壁表面に接着される第２粘着剤層の粘着力よりも大きいものであるため、壁紙を剥離した際に壁表面側に粘着剤層が残ることがない。
【００２５】
本発明における壁紙の裏面に接着される第１粘着剤層の粘着力が、壁表面に接着される第２粘着剤層の粘着力よりも大きいことは、粘着剤層面の全体での粘着力の大きさの相違であれば、壁紙を剥離した際に壁表面側に粘着剤層が残ることがない効果を達成することができる。従って、第１粘着剤層の第１粘着剤の面積に対して、第２粘着剤層の第２粘着剤との粘着付与剤の面積を小さくして粘着力の大きさを相違させて粘着力の大きさを相違させてもよい。例えば、第２粘着剤層を面一な第１粘着剤層に対して、スリット状や斑状に配する等して、壁紙の裏面と壁表面との接触面積を相違させてもよい。
【００２６】
具体的な粘着剤としては、粘着剤層を構成する粘着剤成分としては、ゴム系粘着剤、アクリル系粘着剤、シリコーン系粘着剤、ビニル系粘着剤等が選択可能であり、アクリル系粘着剤、ゴム系粘着剤等が好ましくは使用される。これら粘着剤に対して、必要に応じて粘着付与剤、軟化剤、可塑剤、防カビ剤、老化防止剤、架橋剤等の添加剤を用いることができる。
【００２７】
例えば、ゴム系粘着剤としては、エラストマーとしての、スチレン−イソブチレン−スチレンブロック共重合体（ＳＩＳ）、スチレン−ブタジエン−スチレンブロック共重合体（ＳＢＳ）等のスチレン系熱可塑性エラストマー、天然ゴム、ブチルゴム、イソブチレンゴム、イソプロピレンゴム等があげられ、１種又は２種以上の混合物としても使用してもよい。
【００２８】
また、アクリル系粘着剤としては、アクリル系共重合体があげられ、カルボキシル基含有モノマーやヒドロキシル基含有モノマーの種類や量を適宜選択、調整することにより使用できる。これらのカルボキシル基含有モノマー成分やヒドロキシル基含有モノマー成分の含有量は、共に少ない方が接着力が向上し、多いほど接着力が低下する傾向があり、これらの量を調整して粘着剤層を好ましい特性とする。
【００２９】
具体的なアクリル共重合体の成分としては、主モノマー成分やコモノマー成分が知られている。主モノマー成分としては、アルキル基の炭素数２〜１２程度のアクリル酸アルキルエステルやアルキル基の炭素数４〜１２程度のメタクリル酸アルキルエステル等が使用できる。コモノマー成分としては、アクリル酸メチル、アルキル基の炭素数１〜３のメタクリル酸アルキルエステル、酢酸ビニル、アクリロニトリル、メタクリロニトリル、スチレン等が使用できる。また、必要に応じてカルボキシル基含有モノマーやヒドロキシル基含有モノマー等の官能基含有モノマー等を少量混合して使用できる。
【００３０】
このカルボキシル基含有モノマーとしては、アクリル酸、メタクリル酸、クロトン酸等のモノカルボン酸、マレイン酸、フマール酸、シトラコン酸、グルタコン酸、イタコン酸等の多価カルボン酸及びこれらの無水物を使用できる。また、ヒドロキシル基含有モノマーとしては、２−ヒドロキシエチル（メタ）アクリレート、２−ヒドロキシプロピル（メタ）アクリレート、３−クロロ−２−ヒドロキシプロピル（メタ）アクリレート、ジエチレングリコールモノ（メタ）アクリレート等やＮ−メチルアクリルアミド等が使用できる。また、官能基含有モノマー成分としては、ジメチルアミノエチルメタクリレート、アクリルアミド、メタクリルアミド、メチロールアクリルアミド、グリシジルメタクリレート、アリルグリシジルメタクリレート等が使用できる。
【００３１】
また、粘着付与剤としては、ロジン、ロジンエステル、水添ロジンエステル、フェノール系樹脂、芳香族変性テルペン樹脂、脂肪族系石油樹脂、脂環族系石油樹脂、芳香族系石油樹脂、スチレン系樹脂、キシレン系樹脂、クマロンインデン樹脂等が使用できる。また、軟化剤としては、石油系軟化剤、植物油系軟化剤、液状ゴム、液状粘着付与樹脂等が使用できる。
【００３２】
更に、可塑剤としては、ジエチルフタレート等のフタル酸系、リン酸エステル、アジピン酸エステル、セバチン酸エステル、リシノール酸エステル、ポリエステル系、ポリエーテル系、エポシキ系、塩化パラフィン等が使用できる。また、防カビ剤としては、亜ヒ酸、亜酸化銅、酸化水銀、有機硫黄化合物、フェノール系化合物等が使用できる。
【００３３】
老化防止剤としては、ナフチルアミン系化合物、ジフェニルアミン系化合物、ｐ−フェニレンジアミン系化合物、その他のアミン系化合物、アミン化合物混合物、キノリン系化合物、ヒドロキノン誘導体、モノフェノール系化合物、ビスフェノール系化合物、トリスフェノール系化合物、ポリフェノール系化合物、チオビスフェノール系化合物等が使用できる。架橋剤としては、エポキシ系、尿素系、イソシアネート系、金属キレート系、メラミン系、アジリジン系等が使用できる。
【００３４】
本発明の壁紙施工用テープ糊は、壁紙の裏面に貼着される前は第１粘着剤層と第２粘着剤層とを剥離ライナーで被着された状態で使用者に供される。その形態としては、第１粘着剤層と第２粘着剤層との各々に相違する剥離ライナーを被着したシート状体と、第１粘着剤層と第２粘着剤層との各々に１枚の剥離ライナーの表裏面を被着して捲回した捲回体との２つが挙げられる。
【００３５】
従って、好ましい一つの態様としては、第１粘着剤層面に予め被着される第１剥離ライナーと、前記第２粘着剤層面に予め被着される第２剥離ライナーとを更に備えるシート状体のものが挙げられる。このシート状体においては、壁紙の裏面に貼着される第１粘着剤層を覆っている第１剥離ライナーを剥離して第１粘着剤層を露出して壁紙の裏面に貼着した後に第２剥離ライナーを剥離して壁紙を壁表面に貼着することで内装施工を簡便に行うことができる。
【００３６】
更に好ましくは、第１剥離ライナーの第１粘着剤層面との剥離容易性が、第２剥離ライナーの第２粘着剤層面との剥離容易性よりも大きいシート状体のものが挙げられる。このシート状体においては、第１剥離ライナーを剥離して第１粘着剤層を露出させる場合に、より簡便に剥離することができる。
【００３７】
また、好ましい別の態様としては、第１粘着剤層と第２粘着剤層の粘着剤層積層体の第２粘着剤層面に被覆された帯状剥離ライナーとを更に備え、この粘着剤層積層体と帯状剥離ライナーとの帯状積層体が捲回されている捲回体が挙げられる。この捲回体を転写工具にセットして壁紙の裏面に転写することにより、内装施工を簡便に行うことができる。
【００３８】
更に好ましくは、捲回された帯状剥離ライナーの第１粘着剤層との境界面の剥離容易性が、第２粘着剤層との境界面の剥離容易性よりも大きい捲回体が挙げられる。この捲回体の一端部を解きながら内装施工を行う際に、第１粘着剤層と第２粘着剤層との積層体は、第１粘着剤層が確実に露出することとなり、内装施工を簡便に行うことができる。
【００３９】
尚、転写工具としては、捲回体の一端部を解きながら巻き取りローラに移動させる間に捲回体の第１粘着剤層面を露出する露出部で転写対象の壁紙の裏面に押し当てつつ帯状剥離ライナーから剥離された第１粘着剤層と第２粘着剤層との積層体を前記壁紙の裏面に転写するものであればよい。
【００４０】
本発明の壁紙施工用テープ糊は、第１剥離ライナー上に第１粘着剤層を、第２剥離ライナー上に第２粘着剤層を形成し、両者を貼り合わせることにより、第１粘着剤層と第２粘着剤層との積層体が得られる。例えば、シート状体のものは第１及び第２剥離ライナーと共に所望の長さに切断することにより得られる。捲回体のものは、第１剥離ライナーを剥離しつつ第２剥離ライナーの他面側に第１粘着剤層を貼着しながら捲回して得られる。この場合、第２剥離ライナーは帯状剥離ライナーとなる。尚、捲回方向については、第１粘着剤層を内側にして捲回してもよいし、外側にして捲回してもよい。
【００４１】
剥離ライナーの基材としては、例えば、グラシン紙、コート紙、無塵紙、キャストコート紙等の紙基材、これらの紙基材にポリエチレン（ＰＥ）、ポリプロピレン（ＰＰ）等の熱可塑性樹脂をラミネートしたラミネート紙、ポリエチレンテレフタレート（ＰＥＴ）やポリエチレンナフタレート（ＰＥＮ）等のポリエステルフィルム、ポリプロピレン（ＯＰＰ，ＣＰＰ）やポリメチルペンテン等のポリオレフィンフィルム、ポリカーボネートフィルム、ポリ酢酸ビニルフィルム等を挙げることができる。特に、ＰＥＴフィルム、ＰＥＮフィルム、ポリプロピレン（ＯＰＰ、ＣＰＰ）フィルム、ＰＥラミネート紙、ＰＰラミネート紙が適している。
【００４２】
剥離ライナー表面には、シリコーン系剥離剤、長鎖アルキル系剥離剤、フッ素系剥離剤などの剥離剤処理されており、この剥離剤の量を粘着力が大きい第１粘着剤層を覆う剥離ライナー面で多くすることにより、粘着力が大きい第１粘着剤層でも、第１粘着剤層との境界面の剥離容易性が、第２粘着剤層との境界面の剥離容易性よりも大きくすることができる。
【００４３】
尚、第１粘着剤層と第２粘着剤層との積層体の厚みとしては、貼付される壁紙の重さ等に応じて適宜選定されればよい。通常１０〜１００μｍ、好ましくは２０〜５０μｍの範囲が良好である。また、剥離ライナー基材の厚みとしては、特に制限はなく、剥離ライナーの用途に応じて適宜選定されるが、通常５〜３００μｍ、好ましくは１０〜２００μｍの範囲である。
【実施例】
【００４４】
図１は本発明の壁紙施工用テープ糊の一実施例の構成を示す断面図である。図２は本発明の壁紙施工用テープ糊の両面に剥離ライナーを被着した実施例の構成を示す断面図である。図３は本発明の壁紙施工用テープ糊の捲回した別の実施例の構成を示す断面図であり、要部の拡大図を含む。図４は捲回された壁紙施工用テープ糊の転写工具の一実施例を示す説明図であり、ａ図は平面図、ｂ図は要部の拡大図を含む正面図である。
【００４５】
実施例１
図１に示す通り、本実施例の壁紙施工用テープ糊１０は、第１粘着剤層１２と第２粘着剤層１４の粘着剤層積層体１５である。第１粘着剤層１２は壁紙の裏面に接着され、第２粘着剤層１４は壁表面に接着される。各々の粘着力は、第１粘着剤層１２の粘着力が第２粘着剤層１４の粘着力よりも大きくなっている。
【００４６】
具体的には、アクリル共重合体を主成分としたアクリル系粘着剤を２種使用した。両粘着剤共にガラス転移点（Ｔｇ）が、−４５℃以下の低Ｔｇアクリル共重合樹脂系粘着剤で、第１粘着剤層１２に使用する粘着剤は、強い粘着性を得るために架橋は行っていない。第２粘着剤層１４に使用する粘着剤には架橋剤を添加し、粘着性を落として剥離性を良くし、結果的に第１粘着剤層１２の粘着力を第２粘着剤１４の粘着力よりも大きくした。
【００４７】
これにより、裏打ち紙を備えないフリースを始めとして、市販の壁紙をも自由に選定した壁紙を熟練を有さない一般人でも簡単に糊付けして内装施工を行うことができる。また、壁紙の裏面に接着される第１粘着剤層１２の粘着力が、壁表面に接着される第２粘着剤層１４の粘着力よりも大きいものであるために、本テープ糊１０によって貼着された壁紙を剥ぎ取る際には、下地の壁表面に影響を与えることが少ない。
【００４８】
実施例２
図２に示す通り、本実施例の壁紙施工用テープ糊２０は、壁紙の裏面に接着される第１粘着剤層２２と壁表面に接着される第２粘着剤層２４の粘着剤層積層体２５が、第１剥離ライナー２６と第２剥離ライナー２８とで挟んで構成されている。粘着剤層積層体２５は、具体的には、実施例１と同様にアクリル共重合体を主成分としたアクリル系粘着剤を２種使用した。両粘着剤共にガラス転移点（Ｔｇ）が、−４５℃以下の低Ｔｇアクリル共重合樹脂系粘着剤で、第１粘着剤層２２に使用する粘着剤は、強い粘着性を得るために架橋は行っていない。第２粘着剤層２４に使用する粘着剤には架橋剤を添加し、粘着性を落として剥離性を良くし、結果的に第１粘着剤層２２の粘着力を第２粘着剤層２４の粘着力よりも大きくした。また、剥離ライナーの粘着剤層からの剥離容易性（剥離強度）に関し、第１剥離ライナー２６の第１粘着剤層２２からの剥離容易性（剥離強度）が、第２剥離ライナー２８の第２粘着剤層２４面の剥離容易性（剥離強度）より、２倍以上、好ましくは３倍以上、剥離容易性が大きく（剥離強度は弱い）した。
【００４９】
これにより、第１粘着剤層２２を覆っている第１剥離ライナー２６を剥離して第１粘着剤層２２を露出させて壁紙の裏面に貼着し、その後に第２剥離ライナー２８を剥離して壁紙を壁表面に貼着することができる。これにより、裏打ち紙を備えないフリースを始めとして、市販の壁紙をも自由に選定した壁紙を熟練を有さない一般人でも簡単に糊付けして内装施工を簡便に行うことができる。また、壁紙の裏面に接着される第１粘着剤層２２の粘着力が、壁表面に接着される第２粘着剤層２４の粘着力よりも大きいものであるために、本テープ糊２０によって貼着された壁紙を剥ぎ取る際には、下地の壁表面下地の壁表面に影響を与えることが少ない。
【００５０】
実施例３
図３に示す通り、本実施例の壁紙施工用テープ糊３０は、壁紙の裏面に接着される第１粘着剤層３２と壁表面に接着される第２粘着剤層３４の粘着剤層積層体３５が、内側になるように帯状剥離ライナー３８と共に芯材３９に捲回して構成されている。粘着剤層積層体３５は、具体的には、実施例１及び２と同様にアクリル共重合体を主成分としたアクリル系粘着剤を２種使用した。両粘着剤共にガラス転移点（Ｔｇ）が、−４５℃以下の低Ｔｇアクリル共重合樹脂系粘着剤で、第１粘着剤層３２に使用する粘着剤は、強い粘着性を得るために架橋は行っていない。第２粘着剤層３４に使用する粘着剤には架橋剤を添加し、粘着性を落として剥離性を良くし、結果的に第１粘着剤層３２の粘着力を第２粘着剤層３４の粘着力よりも大きくした。また、剥離ライナーの粘着剤層からの剥離容易性（剥離強度）に関し、帯状剥離ライナー３８の第１粘着剤層３２面側の剥離容易性（剥離強度）が、帯状剥離ライナー３８の第２粘着剤層３４面側の剥離容易性（剥離強度）より、２倍以上、好ましくは３倍以上、剥離容易性が大きく（剥離強度は弱い）した。
【００５１】
これにより、捲回されたテープ糊３０を解きながら第１粘着剤層３２を露出させて壁紙の裏面に貼着し、第１粘着剤層３２と第２粘着剤層３４との粘着剤層積層体３５を壁紙の裏面に転写し、露出した第２粘着剤層３４面を壁紙の壁表面に貼着することができる。ｌこれにより、裏打ち紙を備えないフリースを始めとして、市販の壁紙をも自由に選定した壁紙を熟練を有さない一般人でも簡単に糊付けして内装施工を簡便に行うことができる。また、壁紙の裏面に接着される第１粘着剤層３２の粘着力が、壁表面に接着される第２粘着剤層３４の粘着力よりも大きいものであるために、本テープ糊３０によって貼着された壁紙を剥ぎ取る際には、下地の壁表面下地の壁表面に影響を与えることが少ない。
【００５２】
実施例４
図４に示す通り、実施例３で示した壁紙施工用テープ糊３０を転写工具４０に装着した。即ち、転写工具４０は、壁紙施工用テープ糊３０を両端から保持する一対の側板４２と、この一対の側板を連絡して壁紙施工用テープ糊３０を捲回した芯材３９の内部を遊嵌して保持するローラ保持部４４と、壁紙施工用テープ糊３０の帯状剥離ライナー３８の端部を解きながら引き出した帯状剥離ライナー３８を第１粘着剤層３２と壁表面に接着される第２粘着剤層３４の粘着剤層積層体３５と共に切断するための切断刃４６を備える。
【００５３】
前述の通り、壁紙施工用テープ糊３０は、この第１粘着剤層３２の粘着力が第２粘着剤層３４の粘着力よりも大きい。このため、帯状剥離ライナー３８の第１粘着剤層３２面側の剥離容易性（剥離強度）が、帯状剥離ライナー３８の第２粘着剤層３４面側の剥離容易性（剥離強度）より、２倍以上、好ましくは３倍以上、剥離容易性が大きく（剥離強度は弱い）した。
【００５４】
転写工具４０は、５０ｍｍ幅の捲回されたテープ糊３０の帯状剥離ライナー３８の一端部を解きながら所定の長さ引き出し、切断刃４６で切断する。切断された壁紙施工用テープ糊３０は、帯状剥離ライナー３８と、この帯状剥離ライナー３８に貼着された第２粘着剤層３４と壁紙の裏面に貼着される第１粘着剤層３２との粘着剤層積層体３５とが積層されている。この切断された壁紙施工用テープ糊３０は壁紙の裏面の周囲等に貼り付けておく。壁紙を壁表面に接着するには、壁との接着部分の壁紙施工用テープ糊３０帯状剥離ライナー３８を第２粘着剤層３４から剥がしつつ、第２粘着剤層３４を壁表面に接着させる。この際、第１粘着剤層３２の粘着力が第２粘着剤層３４の粘着力よりも大きいため、粘着剤層積層体３５が壁紙の裏面に残り、第２粘着剤層３４が壁表面に接着される。
【００５５】
この転写工具４０による転写作業により、内装施工を簡便に行うことができる。裏打ち紙を備えないフリースを始めとして、市販の壁紙をも自由に選定した壁紙を熟練を有さない一般人でも簡単に糊付けして内装施工を簡便に行うことができる。また、各々の粘着力は、第１粘着剤層３２の粘着力が第２粘着剤層３４の粘着力よりも大きくしているため、本テープ糊３０によって貼着された壁紙を剥ぎ取る際には、下地の壁表面下地の壁表面に影響を与えることが少ない。
【００５６】
尚、本実施例で示した壁紙施工用テープ糊３０とは反対に、壁紙の裏面に接着される第１粘着剤層と壁表面に接着される第２粘着剤層の粘着剤層積層体が、内側でなく、外側になるように帯状剥離ライナーと共に芯材に捲回して構成された壁紙施工用テープ糊を用いる転写工具内に装着してもよい。
【符号の説明】
【００５７】
１０…壁紙施工用テープ糊、
１２…第１粘着剤層、
１４…第２粘着剤層、
１５…粘着剤層積層体、
２０…壁紙施工用テープ糊、
２２…第１粘着剤層、
２４…第２粘着剤層、
２５…粘着剤層積層体、
２６…第１剥離ライナー、
２８…第２剥離ライナー、
３０…壁紙施工用テープ糊、
３２…第１粘着剤層、
３４…第２粘着剤層、
３５…粘着剤層積層体、
３８…帯状剥離ライナー、
３９…芯材、
４０…転写工具、
４２…側板、
４４…ローラ保持部、
４６…切断刃、
【図１】
0006567294.tif 000002
【図２】
0006567294.tif 000003
【図３】
0006567294.tif 000004
【図４】
0006567294.tif 000005